(57)【特許請求の範囲】
【請求項１】
無機質板の表面に、加熱発泡性無機粒状体および合成樹脂を必須成分とする耐火塗膜を形成したことを特徴とする耐火性野地板。
【請求項２】
前記無機質板が、無機発泡体および結合剤を必須成分とする中層部の表裏面に、鉱物質繊維、無機粉状体および結合剤を必須成分とする上下層を、それぞれ積層一体化したものであることを特徴とする請求項１に記載の耐火性野地板。
【発明の詳細な説明】
【０００１】
【発明の属する技術分野】
本発明は、耐火性および滑り止め性に優れた耐火性野地板に関する。
【０００２】
【従来の技術】
従来、耐火性野地板としては、木毛セメント板や硬質木片セメント板等の防火性に優れた板材が用いられている。しかし、勾配の大きい屋根での安全作業を確保するため、平坦な表面に一様な高さの凸部を多数設けた野地板について実開平１−１０５１２３号が知られている。
【０００３】
【発明が解決しようとする課題】
しかしながら、前記野地板は、一様な厚さの野地板と比較した場合、凹部において部分的に薄いので、応力が集中しやすく、強度が１〜２割低下する。また、多数の凹凸部を形成するためにエンボス用金型を準備する必要があり、生産コストが高い。さらに、一様な高さの凸部を多数設けてあるので、作業者の靴底は引っ掛かりやすいが、勾配の大きい屋根では施工時に平滑で剛直な板材や工具が滑落しやすい。そして、一般に、耐火性に優れた従来の無機質野地板は、比重が大きいので、大版になると非常に重い。このため、足場の悪い屋根での運搬が容易でなく、作業性が悪いという問題点がある。
【０００４】
本発明は、前記目的に鑑み、所定の強度を有し、軽量で安全，安価な耐火性野地板を提供することを目的とする。
【０００５】
【課題を解決するための手段】
本発明にかかる耐火性野地板は、前記目的を達成するため、無機質板の表面に、加熱発泡性無機粒状体および合成樹脂を必須成分とする耐火塗膜を形成した構成としてある。
また、前記無機質板は、無機発泡体および結合剤を必須成分とする中層部の表裏面に、鉱物質繊維、無機粉状体および結合剤を必須成分とする上下層を、それぞれ積層一体化したものであってもよい。
【０００６】
【発明の実施の形態】
次に、本発明にかかる一実施形態を図１の添付図面にしたがって説明する。
本実施形態は、無機質板１の表面に耐火塗膜５を形成したものである。前記無機質板１は、中層部２の表裏面に上，下層部３，４をそれぞれ積層一体化したものである。
【０００７】
前記中層部２を形成する無機発泡体は圧縮強度を維持しつつ、軽量化のために添加されるものであり、例えば、パーライト、シラス発泡体、シリカフラワー、ガラス発泡体、バーミキュライト、黒曜石発泡体等があり、これらは単独で、あるいは、２種以上組み合わせて使用できる。
そして、前記無機発泡体の添加量は、中層部全体の４０〜８０重量部とするのが好ましい。４０重量部未満であると、所望の重量軽減効果が得られないからであり、８０重量部を超えると、無機粉状体および結合剤の割合が小さくなり、所望の圧縮強度が得られないからである。
【０００８】
中層部２を形成する結合剤は、前記無機発泡体を結合一体化するために添加されるものであるが、例えば、ポリビニールアルコール樹脂、フェノール樹脂、エポキシ樹脂等の合成樹脂あるいはデンプン等が挙げられ、これらは単独で、あるいは、２種以上組み合わせて使用できる。
そして、結合剤の添加量は、中層部２全体の５〜２０重量部であることが好ましい。５重量部未満であると、十分な強度が得られないからであり、２０重量部を越えると、防火性が損なわれるからである。
【０００９】
中層部２には、必要に応じ、防火性を維持しつつ、硬度を高めてネジ止め性能を高めるため、増量材として無機粉状体を添加してもよい。このような無機粉状体としては、例えば、炭酸カルシウム、水酸化アルミニウム、硅砂、マイクロシリカ、スラグ等を挙げることができる。
そして、中層部２における前記無機粉状体の含有量は、中層部全体の４０重量部以下とするのが好ましい。４０重量部を越えると、無機発泡体の添加量が減少して板材が重くなるからである。
【００１０】
また、中層部２には、必要に応じ、前記無機発泡体を連結する繊維状物を添加してもよい。繊維状物としては、例えば、ポリプロピレン、ポリエステル等の合成樹脂繊維、パルプ、麻，亜麻等の天然繊維を挙げることができ、これらは単独、あるいは、２種以上組み合わせて使用できる。
そして、前記繊維状物の含有量は、中層部２全体の３〜１５重量部であることが好ましい。３重量部未満であると、所望の曲げ強度が得られないからであり、１５重量部を越えると、重量軽減効果が得られないからである。
なお、必要に応じて結合剤としての機能を兼ね備えた熱融着繊維を使用してもよい。
【００１１】
上，下層部３，４を形成する鉱物質繊維としては、例えば、ロックウール、スラグウール、ミネラルウール、または、グラスウール等を挙げることができ、これらは単独で、あるいは、２種以上組み合わせて使用できる。
そして、鉱物質繊維の含有量は、上，下層部３，４全体の２０〜８０重量部とするのが好ましい。２０重量部未満であると、所望の曲げ強度が得られないからであり、８０重量部を越えると、相対的に無機粉状体の割合が減少するため、所望の表面硬度を確保できないからである。
【００１２】
上，下層部３，４に添加される無機粉状体は、防火性を維持しつつ、硬度を高めてネジ止め性能を高めるためのものが考えらる。この無機粉状体としては、例えば、炭酸カルシウム、水酸化アルミニウム、硅砂、マイクロシリカ、スラグ等を挙げることができ、これらは単独、あるいは、２種以上組み合わせて使用できる。
そして、これらの無機粉状体は、上，下層部３，４全体の１０〜６０重量部とするのが好ましい。１０重量部未満であると、所望の表面硬度が得られず、６０重量部を越えると、強度を付与する鉱物質繊維の割合が少なくなり、所望の曲げ強度が得られないからである。
【００１３】
上，下層部３，４を形成する結合剤は、前記鉱物質繊維と前記無機粉状体とを結合一体化するためのものであり、その種類，添加量は、前述の中層部の結合剤とほぼ同様である。
【００１４】
さらに、上，下層部３，４には、必要に応じ、鉱物質繊維の他、別の繊維状物を添加してもよい。別の繊維状物としては、例えば、ポリプロピレン、ポリエステル等の合成樹脂繊維、パルプ、麻，亜麻等の天然繊維を挙げることができ、これらは単独、あるいは、２種以上組み合わせて使用できる。
そして、前記繊維状物の添加量は、上，下層部３，４全体の３〜１５重量部であることが好ましい。３重量部未満であると、所望の曲げ強度が得られないからであり、１５重量部を越えると、重量軽減効果が得られないからである。
なお、必要に応じ、結合剤としての機能を兼ね備えた熱融着繊維を使用してもよい。
【００１５】
耐火塗膜５は、通常の外装塗料用合成樹脂に加熱発泡性無機粒状体を添加して得た耐火性塗料で形成したものである。前記合成樹脂としては、例えば、アクリル樹脂、アクリルウレタン樹脂、ウレタン樹脂、エポキシ樹脂等が挙げられる。耐火塗膜５における合成樹脂の含有量は、５重量％ないし２０重量％であることが好ましい。５重量％未満であると、粒状体の接着力が十分でなく、粒状体が塗膜から剥離しやすいからであり、２０重量％を越えると、耐火上好ましくないからである。
【００１６】
加熱発泡性無機粒状体は、火災等によって加熱されると、発泡して板上に無機発泡層を形成し、炎を遮断するとともに、熱伝導を緩和するものである。そして、天井裏や室内の急激な温度上昇を抑制し、可燃物の発火による火災の発生を防ぎ、消火作業が開始するまでの延焼を可能な限り防止するためのものである。前記無機粒状体としては、発泡していないパーライト、バーミキュライト、黒曜石、シラス、グラファイト等が挙げられる。そして、その粒径は、０．１〜１．０ｍｍのものが好ましい。粒径が０．１ｍｍ未満であると、無機質板１の表面に所望の凹凸を形成できず、十分な滑り止め効果が得られないからである。さらに、１．０ｍｍを越えると、無機粒状体が塗膜から剥離しやすくなるからである。さらに、火災等による加熱によって発泡しても十分な断熱層を形成できないからである。また、前記無機粒状体は、必ずしも球形である必要はなく、例えば、偏平なものであってもよい。ただし、無機粒状体が偏平なものである場合には、巾は０．１ｍｍないし２ｍｍ程度のものが好ましい。２ｍｍを越えると、大きくなりすぎて剥離しやすいからである。また、無機粒状体の添加量は、１０重量％ないし３０重量％であることが好ましい。１０重量％未満であると、滑り止め効果が小さいからであり、３０重量％を越えると、無機粒状体が塗膜から剥離しやすくなるからである。
【００１７】
さらに、塗料の粘度調整材として、無機粉状体を添加することが好ましく、例えば、水酸化アルミニウム、炭酸化アルミニウム、クレー等を用いることができる。さらに、必要に応じて塗料に一般的に用いられる添加剤を添加してもよい。
【００１８】
次に、本発明にかかる耐火性野地板の製造方法の一例について説明する。
鉱物質繊維、無機粉状体、結合剤および繊維状物を清水中に適宜投入，撹拌して所定濃度のスラリーを得、これを長網式抄造機に導いて上，下層部３，４となる湿潤無機マットを抄造する。
一方、無機発泡体、繊維状物、無機粉状体および結合剤を、清水を噴霧しながら混合して中層部用混合物を得る。そして、この中層用混合物を下層部４となる前記湿潤無機マットの上面に均一に散布，堆積して積層する。
ついで、上層部３となる前記湿潤マットを、散布，堆積した前記中層用混合物に重ねて積層物を得、これを所定の温度，圧力で熱圧一体化した後、熱風で乾燥させる。そして、耐火性塗料を塗布して乾燥することにより、耐火性塗膜５を形成する。
【００１９】
【実施例】
（実施例）
鉱物質繊維としてロックウール６５重量％、無機粉状体として水酸化アルミニウム２０重量部、パルプ５重量％、結合剤として粉末フェノールおよびスターチ１０重量％を清水中に投入，撹拌して得た約２％のスラリーを得た。そして、このスラリーを長網式抄造機で抄造し、上層部および下層部となる厚さ８ｍｍの湿潤マットを得た。
【００２０】
一方、無機発泡体としてパーライト６５重量％、無機粉状体として水酸化アルミニウム２０重量％、パルプ５重量％、結合剤として粉末フェノールおよびスターチ１０重量％に清水を噴霧化して吹き付けながら混合し、混合物を得た。
【００２１】
この混合物を、下層部となる前記湿潤マットに散布，堆積して中層部を形成した。ついで、その上面に上層部となる前記湿潤マットを積層して厚さ５６ｍｍの積層体を得た。そして、この積層体を温度１００℃の熱圧プレスで５分間プレスした後、温度２００℃の熱風ドライヤーで６０分間乾燥し、比重０．７、厚さ１８ｍｍの無機質板を得た。
【００２２】
さらに、前記無機質板の表面に耐火塗料を約１００ｇ／ｍ2の割合でスプレーで塗布し、ドライヤーで乾燥させて耐火塗膜を形成したものをサンプルとした。前記耐火塗料は、アクリル樹脂１０重量％、粒径０．５ｍｍのバーミキュライト３０重量％、酸化アルミニウム５７重量％、および、メチルセルロース３重量％に加水して粘度を約３０００ｃｐｓとしたものである。なお、塗装方法は均一塗装でも、粒状塗装でも良い。
【００２３】
（比較例１）
耐火塗膜を形成しない点を除き、他は前述の実施例と同様に処理して得たものをサンプルとした。
【００２４】
（比較例２）
広く野地板として使用されている厚さ１８ｍｍの３×６の硬質木片セメント板をサンプルとした。
【００２５】
得られた前述のサンプルについて滑り試験、施工試験および難燃性試験を行った。
（１）滑り試験
試験片の傾斜を４寸勾配（底辺が１尺で垂辺が４寸の勾配）とし、小野式Ｏ−Ｙプルスリップメーターを用いて８０ｋｇの錘が滑り出すまで引っ張ることにより、滑り抵抗係数を測定した。
実施例の滑り抵抗係数が０．６９であったのに対し、比較例１のそれは０．５３であった。この結果より、実施例の方が比較例１よりも滑りにくいことが判った。
【００２６】
（２）施工試験
実施例および比較例１を現場で実際に施工して滑りにくさの程度を試験した。この結果、比較例よりも実施例の方が滑りにくいと感じたという報告が作業者からあった。
また、実施例および比較例２を実際に施工したところ、厚さ１８ｍｍの３×６の硬質木片セメント板が１枚３６ｋｇであるのに対し、同寸法の実施例が２１ｋｇであった。このことから、足場の悪い屋根の上であっても、施工が容易、かつ、安全になることが判った。
【００２７】
（３）難燃性試験
表面の難燃性について、ＪＩＳ−Ａ１３２１に基づき、排気温度曲線と標準温度曲線とで囲まれた温度時間面積（ｔｄθ）を測定した。実施例の温度時間面積が５０（℃・ｍｉｎ）であったのに対し、比較例１のそれは８０（℃・ｍｉｎ）であった。
実施例および比較例１の測定結果から、いずれも、所定の難燃性を有することが判ったが、実施例が比較例１よりも優れた難燃性を有し、塗膜および有機成分（パルプ，バインダー）の燃焼をより一層抑制できることが判った。
【００２８】
【発明の効果】
以上の説明から明らかなように、本発明にかかる耐火性野地板は、無機質板の表面に加熱発泡性無機粒状体を含有する耐火塗膜を形成したものである。このため、火災発生時に塗膜に分布している加熱発泡性無機粒状体が加熱発泡し、無機質板上に厚い無機発泡層を形成して炎を遮断する。この結果、熱伝導が緩和されるので、天井裏や室内の急激な温度上昇が抑制され、可燃物の発火による火災発生を防ぎ、消火作業が始まるまでの延焼を抑制できる。
また、前記無機質板自体は従来例のような凹凸部がなく、一様な厚さを有している。このため、応力集中が生じにくく、従来例のような強度の低下がない。
さらに、加熱発泡性無機粒状体が形成する凹凸は一般に不規則である。このため、平滑で剛直な板材や工具等を乗せても、滑落しにくく、従来例よりも安全である。
そして、加熱発泡性無機粒状体は、火災等で加熱されるまでは発泡していないので、表面強度が高い。このため、本発明の耐火性野地板の上を施工作業中に作業者が歩行しても破損することがなく、施工しやすい。
ついで、従来例のように凹凸を形成するためにエンボス用金型を準備する必要がなく、コストを低減できるので、安価な耐火性野地板が得られる。
【００２９】
請求項２によれば、中層部に無機発泡体を添加しているので、軽量となる。このため、足場の悪い屋根の上でも運搬が容易であり、施工しやすい耐火性野地板を得られるという効果がある。
【図面の簡単な説明】
【図１】  本発明の耐火野地板の実施形態を示す断面図である。
【符号の説明】
１…無機質板、２…中層、３，４…上下層、５…耐火塗膜。
【図１】
0003865897.tif 000002